(57)【要約】  本発明は、各々が中性子吸収要素（２０）を含む少なくとも第１の吸収体アセンブリ（２２）および第２の吸収体アセンブリ（２４）を含む吸収棒集合体に関連しており、第１の吸収体アセンブリ（２２）および第２の吸収体アセンブリ（２４）の各々の吸収体要素（２０）は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムで作られる中性子吸収材料の群から選択される単一の材料または単一の材料の組み合わせから作られ、第１の吸収体アセンブリ（２２）の吸収体要素（２０）は、第２吸収体アセンブリ（２４）の吸収体要素（２０）の断面構造と異なる断面構造を有している。
2019502917.tif 000002
【特許請求の範囲】
【請求項１】
加圧水型原子炉用の吸収体クラスタ（２）であって、吸収棒（６）のクラスタを含み、各吸収棒（６）は、管状のシース（１６）と、前記管状のシース（１６）内に受け入れられる中性子吸収体要素（２０）のスタックによって形成される吸収体カラム（１８）とを含み、各吸収体要素（２０）は、長手方向軸Ａに沿って延在しており、且つ前記吸収体要素（２０）の断面形状、組成および多孔率によって決定される断面構造を有しており、前記吸収体カラム（１８）は、少なくとも二つの吸収体アセンブリ（２２、２４、２６）を含み、各吸収体アセンブリ（２２、２４、２６）は、同じ断面構造を有する複数の吸収体要素（２０）からなり、
前記クラスタは、少なくとも第１の吸収体アセンブリ（２２）および第２の吸収体アセンブリ（２４）を含み、同時に、前記第１の吸収体アセンブリ（２２）および前記第２の吸収体アセンブリ（２４）のそれぞれの前記吸収体要素（２０）は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される同じ材料または材料の同じ組み合わせから形成され、
前記第１の吸収体アセンブリ（２２）の前記吸収体要素（２０）は、前記第２の吸収体アセンブリ（２４）の前記吸収体要素（２０）の断面構造とは異なる断面構造を有している、クラスタ。
【請求項２】
前記第１のハフニウム酸サマリウムは、８％から２０％の酸化サマリウムのモル含有量を有しており、一方、前記第２のハフニウム酸サマリウムは、５０％から６０％の酸化サマリウムのモル含有量を有している、請求項１に記載のクラスタ。
【請求項３】
前記第１のハフニウム酸ユーロピウムは、４３％から５４％の酸化ユーロピウムのモル含有量を有しており、一方、前記第２のハフニウム酸ユーロピウムは、１９％から２６％の酸化ユーロピウムのモル含有量を有している、請求項１または２に記載のクラスタ。
【請求項４】
少なくとも１つの吸収体アセンブリ（２２、２４、２６）の前記吸収体要素（２０）は、前記第１のハフニウム酸ユーロピウムおよび／または第２のハフニウム酸ユーロピウムから作られる、請求項１から３のいずれか一項に記載のクラスタ。
【請求項５】
前記第１の吸収体アセンブリ（２２）の前記吸収体要素（２０）は、専ら第１のハフニウム酸サマリウム、第２のハフニウム酸サマリウム、第１のハフニウム酸ユーロピウムおよび／または第２のハフニウム酸ユーロピウムで作られ、一方、前記第２の吸収体アセンブリ（２４）の前記吸収体要素（２０）は、専ら炭化ハフニウムで作られる、請求項１から４のいずれか一項に記載のクラスタ。
【請求項６】
前記第１の吸収体アセンブリ（２２）の前記吸収体要素（２０）および前記第２の吸収体アセンブリ（２４）の前記吸収体要素（２０）は、別個の吸収棒に配置されている、請求項５に記載のクラスタ。
【請求項７】
前記第１の吸収体アセンブリ（２２）の吸収体要素（２０）を受け入れる吸収棒（６）を、前記第２の吸収体アセンブリ（２４）の前記吸収体要素（２０）を受け入れる吸収棒（６）と同じ量で含む、請求項６に記載のクラスタ。
【請求項８】
前記第１の吸収体アセンブリ（２２）の吸収体要素（２０）および前記第２の吸収体アセンブリ（２４）の吸収体要素（２０）は、二つ一組で隣接する別個の吸収棒に配置されている、請求項５から７のいずれか一項に記載のクラスタ。
【請求項９】
専ら前記第１の吸収体アセンブリ（２２）および前記第２の吸収体アセンブリ（２４）を含む、請求項５から８のいずれか一項に記載のクラスタ。
【請求項１０】
専ら炭化ホウ素、六ホウ化サマリウム、または第１のハフニウム酸ユーロピウムおよび／または第２のハフニウム酸ユーロピウムで作られる吸収体要素（２０）を含む第３の吸収体アセンブリ（２６）を含む、請求項５から９のいずれか一項に記載のクラスタ。
【請求項１１】
前記第３の吸収体アセンブリ（２６）の前記吸収体要素（２０）は、前記第１の吸収体アセンブリ（２２）および前記第２の吸収体アセンブリ（２４）の前記吸収体要素（２０）を受け入れる前記吸収棒に、好ましくは前記吸収棒の上部に配置されている、請求項１０に記載のクラスタ。
【請求項１２】
前記第１の吸収体アセンブリ（２２）および前記第２の吸収体アセンブリ（２４）の少なくとも１つの前記吸収体要素（２０）は、材料の群の中から複数の異なる材料を含み、および／または前記第１の吸収体アセンブリ（２２）および前記第２の吸収体アセンブリ（２４）の少なくとも１つの前記吸収体要素（２０）は、材料の群の単一の材料を含む、請求項１から１１のいずれか一項に記載のクラスタ。
【請求項１３】
同一の吸収体アセンブリ（２２、２４、２６）の吸収体要素（２０）を専ら含む少なくとも一つの吸収体カラム（１８）および／または少なくとも二つの別個の吸収体アセンブリ（２２、２４、２６）の吸収体要素（２０）を含む少なくとも一つのカラム吸収体要素（１８）を含む、請求項１から１２のいずれか一項に記載のクラスタ。
【請求項１４】
前記第１の吸収体アセンブリ（２２）および前記第２の吸収体アセンブリ（２４）の前記吸収体要素は、材料の群の同じ材料または材料の同じ組み合わせから作られており、それらの断面の形状および／または多孔率は異なっている、請求項１から１３のいずれか一項に記載のクラスタ。
【請求項１５】
少なくとも１つの吸収体アセンブリ（２２、２４、２６）の前記吸収体要素（２０）は、専ら前記第１のハフニウム酸ユーロピウムおよび／または第２のハフニウム酸ユーロピウムを含む、請求項１ないし１４のいずれか一項に記載のクラスタ。
【請求項１６】
少なくとも１つの吸収体アセンブリ（２６）は、各々が材料の群の中からの一つの材料または材料の組み合わせで作られた複数の層を含む多層断面構造を有している吸収体要素（２０）を有しており、各吸収体要素（２０）は、別個の組成および／または別個の多孔率の少なくとも２つの層を含む、請求項１から１５のいずれか一項に記載のクラスタ。
【請求項１７】
前記吸収体カラム（１８）に沿って繰り返しパターンで分布されている、前記第１の吸収体アセンブリ（２２）の吸収体要素（２０）および前記第２の吸収体アセンブリ（２４）の吸収体要素（２０）を含む少なくとも１つの吸収体カラム（１８）を含む、請求項１から１６のいずれか一項に記載のクラスタ。
【請求項１８】
前記第１の吸収体アセンブリおよび前記第２の吸収体アセンブリ（２２、２４）の前記吸収体要素（２０）に含まれる前記第１のハフニウム酸ユーロピウム、前記第２のハフニウム酸ユーロピウム、前記第１のハフニウム酸サマリウム、前記第２のハフニウム酸サマリウム、前記炭化ハフニウムおよび／または前記六ホウ化サマリウムが立方晶相にある、請求項１から１７のいずれか一項に記載のクラスタ。
【請求項１９】
加圧水型原子炉用の吸収棒（６）であって、管状のシース（１６）と、前記シース内に受け入れられる中性子吸収体要素（２０）のスタックによって形成される吸収体カラム（１８）とを含み、前記吸収体カラム（１８）は、少なくとも二つの吸収体要素（２０）を含み、各吸収体要素（２０）は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される材料または材料の組み合わせで作られており、前記吸収体要素（２０）は、それらの断面構造が異なる。
【発明の詳細な説明】
【技術分野】
【０００１】
本発明は、加圧水型原子炉用の吸収体クラスタの分野に関する。
【背景技術】
【０００２】
加圧水型原子炉（ＰＷＲ）は、原子炉容器内に並置された複数の核燃料アセンブリを含む炉心を備えている。
【０００３】
核燃料アセンブリは、支持構造体内に挿入された燃料棒の束を含み、支持構造体は、これらの間に燃料棒が配置される下部ノズルおよび上部ノズルと、下端部および上端部を接続する案内管と、案内管に固定されて、上部ノズルおよび下部ノズルの間の案内管に沿って分配されたスペーサグリッドとを含み、スペーサグリッドは燃料棒を保持している。
【０００４】
案内管の目的は、支持構造体の剛性を確保し、原子炉の炉心の反応度を緩和するために使用される中性子吸収棒が核燃料アセンブリに挿入されることを可能にすることである。
【０００５】
吸収棒は、その上端で支持体によって互いに接続されている。支持体と、支持体によって支えられる吸収棒の束とによって形成されるアセンブリは、吸収体クラスタと呼ばれる。支持体は、一般に星形を有しており、時にはスパイダと呼ばれ、または支持プレートまたはプレートと呼ばれる実質的に正方形の穿孔された形状を有している。
【０００６】
制御クラスタまたは調整クラスタとも呼ばれる可動吸収体クラスタを提供することが可能であり、その各々は、それぞれのスパイダによって原子炉のクラスタ制御機構の制御棒に吊り下げられており、原子炉の炉心の反応度を調整するために、核燃料アセンブリの案内管内で吸収棒を大なり小なり降ろすために、原子炉の通常運転中に垂直に移動可能である。
【０００７】
これらの制御クラスタは、原子炉の炉心の反応度を増大させるために引き上げられ、原子炉の炉心の反応度を低減させるために降ろされる。
【０００８】
これらの制御クラスタは、原子炉を停止させるために吸収棒を迅速かつ完全に核燃料アセンブリに降ろすために、制御棒から分離されている。
【０００９】
原子炉炉心の異なる領域において、異なる種類の制御クラスタ、例えば、高吸収性制御クラスタまたはブラッククラスタ、および吸収率の低い制御クラスタまたはグレークラスタを提供することが可能である。吸収体のグレークラスタは通常、その吸収力が、要求されるレベルに適合した吸収棒を有しており、一般には鋼で作製された不活性棒である。
【００１０】
炉心の反応度を制限することが望まれる領域において、支持プレートによって支えられているロッドは、原子炉の通常運転中に対応する核燃料集合体に挿入されたままである固定された吸収体クラスタを提供することも可能である。
【００１１】
そのように固定された吸収体クラスタは、中性子活性を低減し、および容器の照射を制限するために、例えば原子炉炉心の周辺に配置された核燃料集合体に配置される。
【００１２】
固定された吸収体クラスタは、その吸収性が要求されるレベルまで適合された吸収棒と、場合によっては一般に短い鋼のバーの形態にある不活性棒とを有する。
【００１３】
吸収体クラスタが固定されているか可動であるかに関わらず、その吸収棒は一般に、管状のシースと、中性子吸収材料で作られた円筒形の吸収体要素のスタックによって形成された吸収体カラムとを含む。吸収体要素は一般に、１０から２０ｍｍの高さ、７から９ｍｍの直径を有する円筒形のペレットの形態で、またはその長さが数センチメートルまたは数メートルにさえ、すなわち吸収体カラムの全長に達し得るペレットの直径と実質的に同一の直径を有する円筒形のバーの部分の形態で提供される。いくつかの場合において、吸収棒は、未被覆のバーによって直接構成され、吸収性材料で作られてもよい。
【００１４】
吸収体クラスタの吸収棒の吸収体カラムの高さは、原子炉炉心に十分に挿入されたときに固定吸収体クラスタおよび可動吸収体クラスタの吸収体カラムによる核分裂カラムの完全な回収を可能とするように、燃料棒に含まれる核分裂性物質のカラムの高さに少なくとも等しい。
【００１５】
固定吸収体クラスタの吸収棒は一般に、管の形態にあるガラス化ホウケイ酸塩を含む鋼シースからなる。
【００１６】
銀−インジウム−カドミウム（ＳＩＣ）で作られた吸収体要素、チタン酸ジスプロシウムで作られた吸収体要素、ハフニウム酸ジスプロシウムで作られた吸収体要素および／または炭化ホウ素（Ｂ４Ｃ）で作られた吸収体要素を含む被覆吸収棒、または可動吸収体クラスタ用の未被覆のハフニウムベースの吸収棒を使用することができる。
【００１７】
特に、銀−インジウム−カドミウム（ＳＩＣ）で作られた吸収体要素をその上部に、炭化ホウ素（Ｂ４Ｃ）で作られた吸収体要素をその下部に含む吸収棒を使用することが可能である。
【００１８】
これは、一方では、制御クラスタが全く挿入されていないか、またはわずかしか挿入されていないときに、または、制御クラスタが完全に挿入されたときに吸収棒におけるより高い中性子吸収の結果として原子炉が停止するときに、原子炉の通常運転に適合した中性子効率を有することを可能にさせ、他方では、原子炉の緊急停止の事象における安全規則により課せられる時間内で制御クラスタを降ろすことを確実にするのに十分大きな質量を有することを可能にさせている。
【００１９】
しかしながら、ＳＩＣの成分は、希少材料（インジウム）、毒性材料（カドミウム）であるか、または照射後に重要な放射能活性へと導く（銀）。加えて、照射の影響の下では、ＳＩＣが膨張し、シースの変形やひび割れを引き起こす可能性がある。
【００２０】
加えて、炭化ホウ素は、照射の下でヘリウムおよびガス状トリチウムを生成する。トリチウムは、鋼シースを通って一次回路へ移動する。８５０℃から、炭化ホウ素はシースの鋼と反応し始める。反応は１１５０℃から顕著になり、シースが脆くなる。
【発明の概要】
【発明が解決しようとする課題】
【００２１】
本発明の目的の１つは、十分な中性子吸収および質量特性を有し、銀−インジウム−カドミウム合金の使用を回避し、可能であれば炭化ホウ素の使用を制限または回避する吸収体クラスタを提供することであり、照射下でほとんどまたは全く膨張しない吸収材料を使用する。
【課題を解決するための手段】
【００２２】
この目的のために、本発明は、吸収棒の束を含む加圧水型原子炉用の吸収体クラスタを提供し、各吸収棒は、管状のシースと、管状のシースの内部に受け入れられた中性子吸収体要素のスタックによって形成された吸収体カラムとを含み、各吸収体体要素は、長手方向軸に沿って延在しており、吸収体要素の断面形状、組成および多孔度によって決定される断面構造を有しており、吸収体カラムは少なくとも２つの吸収体アセンブリを含み、各吸収体アセンブリは同じ断面構造を有する複数の吸収体要素からなり、クラスタは少なくとも第１の吸収体アセンブリと第２の吸収体アセンブリとを含み、同時に、第１の吸収体アセンブリおよび第２の吸収体アセンブリの各々の吸収体要素は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される同じ材料または材料の同じ組み合わせから作られ、第１の吸収体アセンブリの吸収体要素は第２の吸収体アセンブリの吸収体要素の断面構造と異なる断面構造を有している。
【００２３】
吸収体クラスタは、個々にまたは任意の技術的に実現可能な組み合わせで、以下の特徴の１つまたは複数を任意に含む。
−  第１のハフニウム酸サマリウムは、８％から２０％の酸化サマリウムのモル含有量を有しており、第２のハフニウム酸サマリウムは、５０％から６０％の酸化サマリウムのモル含有量を有している。
−  第１のハフニウム酸ユーロピウムは、４３％から５４％の酸化ユーロピウムのモル含有量を有しており、第２のハフニウム酸ユーロピウムは、１９％から２６％の酸化ユーロピウムのモル含有量を有する。
−  少なくとも１つの吸収体アセンブリの吸収体要素は、第１のハフニウム酸ユーロピウムおよび／または第２のハフニウム酸ユーロピウムから作られる。
−  第１の吸収体アセンブリの吸収体要素は、専ら第１のハフニウム酸サマリウム、第２のハフニウム酸サマリウム、第１のハフニウム酸ユーロピウムおよび／または第２のハフニウム酸ユーロピウムで作製され、一方、第２の吸収体アセンブリの吸収体要素は、専ら炭化ハフニウムで作製される。
−  第１の吸収体アセンブリの吸収体要素および第２の吸収体アセンブリの吸収体要素は、別個の吸収棒に配置されている。
−  第２の吸収体アセンブリの吸収体要素を受け入れる吸収棒と同じ量の、第１の吸収体アセンブリの吸収体要素を受け入れる吸収棒を含む。
−  第１の吸収体アセンブリの吸収体要素および第２の吸収体アセンブリの吸収体要素は、２つずつ隣接する別個の吸収棒内に配置されている。
−  第１の吸収体アセンブリおよび第２の吸収体アセンブリを専ら含む。
−  専ら炭化ホウ素、六ホウ化サマリウム、または第１のハフニウム酸ユーロピウムおよび／または第２のハフニウム酸ユーロピウムから作製される吸収体要素を含む第３の吸収体アセンブリを含む。
−  第３の吸収体アセンブリの吸収体要素は、第１の吸収体アセンブリおよび第２の吸収体アセンブリの吸収体要素を受け入れる吸収棒内に、好ましくは吸収棒の上部に配置される。
−  第１の吸収体アセンブリおよび第２の吸収体アセンブリのうちの少なくとも１つの吸収体要素は、材料の群の複数の異なる材料を含み、および／または第１の吸収体アセンブリおよび第２の吸収体アセンブリのうちの少なくとも１つの吸収体要素は、材料の群の１つの材料のみを含む。
−  専ら同じ吸収体アセンブリの吸収体要素を含む少なくとも一つの吸収体カラムおよび／または少なくとも２つの別個の吸収体アセンブリの吸収体要素を含む少なくとも１つの吸収体カラムを含む。
−  第１の吸収体アセンブリ及び第２の吸収体アセンブリの吸収体要素は、同じ材料から、または材料の群の同じ材料の組み合わせから作られ、それらの断面の幾何学的形状および／または多孔率は異なる。
−  少なくとも１つの吸収体アセンブリの吸収体要素は、専ら第１のハフニウム酸ユーロピウムおよび／または第２のハフニウム酸ユーロピウムを含む。
−  少なくとも１つの吸収体アセンブリは、各々が１つの材料から、または材料の群からの材料の組み合わせから構成される複数の層を含む多層断面構造を有する吸収体要素を有しており、各吸収体要素は、別個の組成および／または別個の多孔性レベルの少なくとも二つの層を含む。
−  吸収体カラムに沿って繰り返しパターンで分布される、第１の吸収体アセンブリの吸収体要素および第２の吸収体アセンブリの吸収体要素を含む少なくとも１つの吸収体カラムを含む。
−  第１の吸収体アセンブリおよび第２の吸収体アセンブリの吸収体要素に含まれる第１のハフニウム酸ユーロピウム、第２のハフニウム酸ユーロピウム、第１のハフニウム酸サマリウム、第２のハフニウム酸サマリウム、炭化ハフニウムおよび／、または六ホウ化サマリウムは、立方晶相にある。
【００２４】
本発明はまた、管状のシースと、シースの内部に収容された中性子吸収体要素のスタックによって形成された吸収体カラムとを含む、加圧水型原子炉用の吸収棒に関し、吸収体カラムは、少なくとも２つの吸収体要素を含み、各吸収体要素は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される材料または材料の組み合わせで作られ、吸収体要素は断面構造が異なる。
【図面の簡単な説明】
【００２５】
本発明およびその利点は、添付の図面を参照して、例としてのみ与えられる以下の説明を読むことにより、よりよく理解されるであろう。
【００２６】
【図１】核燃料アセンブリに部分的に挿入された、加圧水型原子炉用の本発明による可動吸収体クラスタの斜視図を示している。
【図２】図１のクラスタの吸収棒の軸方向断面における部分図を示している。
【図３】図２の棒に挿入され得る吸収体要素の断面図を示している。
【図４】図２の棒に挿入され得る吸収体要素の断面図を示している。
【図５】図２の棒に挿入され得る吸収体要素の断面図を示している。
【図６】本発明による固定吸収体クラスタの斜視図を示している。
【発明を実施するための形態】
【００２７】
図１に示す吸収体クラスタ２は、支持体４、および支持体４によって支持された吸収棒６の束を含む。
【００２８】
支持体４は、束の形態で吸収棒６を保持しており、吸収棒６は互いに平行であり、核燃料アセンブリ１０の案内管８に嵌合するように配置されている。
【００２９】
運転中、吸収棒６は実質的に垂直に延在する。これ以降、「垂直」および「高さ」という用語は、吸収棒６の垂直に延在する方向を指す。
【００３０】
図１の吸収体クラスタ２の支持体４は星形をしている。これは、中央ポメル１２を含み、そこから一般にフィンと呼ばれるアーム１４が星形で延在している。各アーム１４は、１つ以上の吸収棒６を支えている。
【００３１】
図２に示すように、各吸収棒６は、管状のシース１６と、管状のシース１６の内部に収容された吸収体カラム１８とを含む。
【００３２】
吸収体カラム１８は、中性子吸収材料で作られた吸収体要素２０のスタックによって形成される。吸収体要素２０は、管状のシース１６内に垂直に積み重ねられている。
【００３３】
各吸収体要素２０は、円筒形状を有しており、長手方向軸Ａに沿って延在している。長手方向軸Ａは、吸収体要素２０が管状のシース１６内に受け入れられるときに実質的に垂直である。
【００３４】
吸収体要素２０は、円筒状ペレットまたは円筒形バーの部分または「バー（ｂａｒｓ）」の形状を有している。好ましくは、吸収体要素２０は円筒形のペレットである。
【００３５】
各吸収体要素２０は、その長手方向軸Ａに沿って取られる高さを有している。
【００３６】
各吸収体要素２０は、吸収体要素２０の長手方向軸Ａに対して垂直に取られる断面を有している。
【００３７】
断面は特定の幾何学的形状を有している。断面は、例えば、管状または中実である。断面は、特に、外径、および必要に応じて内径によって特徴付けられる。
【００３８】
各吸収体要素２０は、少なくとも１つの層を含む。各吸収体要素２０は、長手方向軸Ａに中心を合わせた単一または複数の同心の層を含む。層の数および層の厚さはまた、吸収体要素２０の断面の形状を決定する。
【００３９】
吸収体要素２０の２つの別個の層は、それらの組成（すなわち、これらの層を構成する材料または材料の組み合わせ）および／またはそれらの層の多孔率が異なる。
【００４０】
各吸収体要素２０は、単一の材料または異なる材料の組み合わせから作られる。別個の材料は、別個の層に配置されるか、または同じ層に混合される。
【００４１】
各吸収体要素２０は、断面の形状（中実、管状、外径、内径、層数、各層の厚さなど）、組成（材料または各層を構成する材料の組み合わせ）および多孔率（各層の多孔率）によって決定される断面構造を有している。
【００４２】
２つの吸収体要素２０は、吸収体要素２０が複数の層を含むときに、これらの断面構造が各層について同じ断面形状、組成、および多孔率を有する場合、同一の断面構造を有する。
【００４３】
２つの吸収体要素２０は、吸収体要素がいくつかの層を含む場合、少なくとも１つの層について、それらが断面形状、組成および／または多孔率の少なくともいずれかによって異なる場合、異なる断面構造を有している。
【００４４】
吸収体クラスタ２の吸収体カラム１８は、少なくとも２つの吸収体アセンブリ２２、２４、２６を含み、各吸収体アセンブリ２２、２４、２６は、同じ断面構造を有する複数の吸収体要素２０からなる。
【００４５】
同じ吸収体アセンブリ２２、２４、２６の吸収体要素２０は、同じ断面構造を有するが、任意で異なる高さを有していてもよい。同じ吸収体アセンブリの吸収体要素２０は、同一であるか、またはそれらの高さにおいてのみ異なる。
【００４６】
吸収体カラム１８は、少なくとも第１の吸収体アセンブリ２２および第２の吸収体アセンブリ２４を含む。
【００４７】
第１の吸収体アセンブリ２２の吸収体要素２０は、第１のハフニウム酸ユーロピウム、第２のハフニウム酸ユーロピウム、第１のハフニウム酸サマリウム、第２のハフニウム酸サマリウム、炭化ハフニウム、および六ホウ化サマリウムからなる中性子吸収材料の群から選択される同じ材料または材料の同じ組み合わせから作られる。
【００４８】
第２の吸収体アセンブリ２４の吸収体要素２０はまた、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される同じ材料または材料の同じ組み合わせから作られる。
【００４９】
第１の吸収体アセンブリ２２の吸収体要素２０は、それらの断面構造、すなわち、断面形状、組成および／または多孔率の少なくともいずれかによって、第２の吸収体アセンブリ２４の吸収体要素２０と異なる。
【００５０】
「材料の組み合わせから作られた吸収体要素２０」という表現は、一般に、吸収体要素２０が、吸収体要素２０の同じ層内で混合されている、および／または例えば、異なる吸収性材料で作られている吸収体要素２０の別々の層で分離された複数の材料を含むことを意味する。
【００５１】
ここで使用される「同一」、「同じ材料」または「材料の同じ組み合わせ」、「同じ断面構造」、「同じ断面形状」および「同じ多孔率」という表現は、必要な製造公差または測定公差を含むことまで及ぶ。
【００５２】
ここで使用される「吸収体カラム１８は、少なくとも２つの吸収体アセンブリ２２、２４、２６を含む」という表現は、吸収体アセンブリ２２、２４、２６が、総体的には吸収体クラスタ２の吸収体カラム１８内に存在することを意味する。
【００５３】
各吸収体アセンブリ２２、２４、２６は、同じ吸収体カラム１８に配置されるいくつかの吸収体要素２０および／または吸収体クラスタ２のいくつかの吸収体カラム１８に分布されるいくつかの吸収体要素２０を含む。
【００５４】
２つの吸収体アセンブリ２２、２４、２６の吸収体要素２０が別個のそれぞれの吸収体カラム１８に含まれている、および／または２つの吸収体アセンブリ２２、２４、２６の吸収体要素２０が同じ吸収体カラム１８に含まれていることが可能である。
【００５５】
「第１のハフニウム酸ユーロピウム」および「第２のハフニウム酸ユーロピウム」という表現は、酸化ハフニウム（ＨｆＯ２）と、異なる組成、および特に、別々の範囲に置かれるユーロピウムのモル含有量を有する酸化ユーロピウム（Ｅｕ２Ｏ３）との間の反応によって形成される、２つの規定された化合物を意味する。
【００５６】
「規定された化合物」は、相変化が一定温度である化合物であることに留意されたい。相図上の垂直線は、規定された化合物の存在を示している。
【００５７】
好ましくは、第１のハフニウム酸ユーロピウムは、４３％から５４％の酸化ユーロピウムのモル含有量を有しており、一方、第２のハフニウム酸ユーロピウムは、１９％から２６％の酸化ユーロピウムのモル含有量を有している。これらの２つの材料は、異なる吸収容量および密度を有している。これらの２つの範囲において、照射下で膨張がないかまたはほとんどないという利点を有する立方晶相のハフニウム酸ユーロピウムを得ることが可能である。
【００５８】
同じ寸法の焼結ペレットの形態にあるハフニウム酸ユーロピウムは、炭化ホウ素よりもわずかに吸収性があり、および約４倍高密度である。
【００５９】
ハフニウム酸ユーロピウムは、ガス状の照射生成物を発生させず、鋼の溶融温度の規模である、少なくとも１３００℃までステンレス鋼と反応せず、水との発熱反応を引き起こさない。
【００６０】
「第１のハフニウム酸サマリウム」および「第２のハフニウム酸サマリウム」という表現は、酸化ハフニウム（ＨｆＯ２）と、異なる組成、および特に、別々の範囲に置かれるサマリウムのモル含有量を有する酸化サマリウム（Ｓｍ２Ｏ３）との間の反応によって形成される、２つの規定された化合物を意味する。
【００６１】
好ましくは、第１のハフニウム酸サマリウムは８％から２０％の酸化サマリウムのモル含有量を有しており、一方、第２のハフニウム酸サマリウムは５０％から６０％の酸化サマリウムのモル含有量を有している。これらの２つの範囲において、照射下で膨張がないかまたはほとんどないという利点を有する立方晶相のハフニウム酸サマリウムを得ることが可能である。
【００６２】
ハフニウム酸サマリウムは、ガス状の照射生成物を発生させず、少なくとも１３００℃までステンレス鋼と反応せず、水との発熱反応を引き起こさない。ハフニウム酸サマリウムは、ＳＩＣバーと同じ寸法の焼結ペレットのスタックの形態にあるＳＩＣより密度が低く、ハフニウム酸サマリウムの理論密度は、ＳＩＣの理論密度より約２０％低い。
【００６３】
同じ大きさの焼結ペレットの形態では、第１のハフニウム酸サマリウムは、ＳＩＣよりもいくらか少ない中性子を吸収し、一方、第２のハフニウム酸サマリウムは、ＳＩＣよりもいくらか多い中性子を吸収し、吸収差はそれぞれ１０％程度である。
【００６４】
第１のハフニウム酸サマリウム、第２のハフニウム酸サマリウム、第１のハフニウム酸ユーロピウムおよび第２のハフニウム酸ユーロピウムは、互いに混和性であり、同様の焼結条件を有するので、これらの吸収体材料の２つ以上は、同じ焼結吸収体要素２０において一緒に混合することができる。
【００６５】
同等の幾何学的形状において、炭化ハフニウム（ＨｆＣ）は、５％の程度で、ＳＩＣよりわずかに吸収性が低い。炭化ハフニウムの理論密度は、ＳＩＣの理論密度より約２０％高い。
【００６６】
炭化ハフニウムはガス状の照射生成物を発生させず、１３００℃未満においてステンレス鋼のシースと反応せず、水との発熱反応を起こさず、自然には立方相である。
【００６７】
同じ寸法の焼結ペレットの形態では、六ホウ化サマリウム（ＳｍＢ６）は、炭化ホウ素よりもわずかに吸収性であり、３倍密度が高く、自然には立方相にある。
【００６８】
一実施形態において、ペレットは、必要であれば、多孔率を調整するための気孔形成剤および／または焼結添加剤の添加と共に、粉末焼結によって得られる。焼結は、１４００℃から１７００℃の温度で、ハフニウム酸ユーロピウムまたはハフニウム酸サマリウムについては空気の下で、六ホウ化サマリウムについては真空下または中性ガスの下で、連続的に、またはバッチで実行される。焼結は、炭化ハフニウムについては真空下で１９００℃から２２００℃の温度で、バッチ式に、または微粉砕された粉末（結晶子＜５０μｍ、好ましくは＜２０μｍ）から、または炭化ハフニウムを焼結するための１から２％のＭｏＳｉ２を添加することによって、実行される。
【００６９】
一実施形態では、吸収体クラスタ２の吸収体カラム１８は、異なる第１の吸収体アセンブリ２２および第２の吸収体アセンブリ２４を含み、その吸収体要素２０は、組成において、すなわち、材料の群から選択されるそれらの材料または材料の組み合わせによって異なる。
【００７０】
第１の吸収体アセンブリ２２および第２の吸収体アセンブリ２４は、１つまたは複数の吸収体カラム１８に含まれる。
【００７１】
それぞれの吸収体カラム１８において第１の吸収体アセンブリ２２および第２の吸収体アセンブリ２４を配置すること、または少なくとも１つの同じ吸収体カラム１８において異なる第１の吸収体アセンブリ２２および第２の吸収体アセンブリ２４を有することが可能である。
【００７２】
第１の吸収体アセンブリ２２および第２の吸収体アセンブリ２４の吸収体要素を含む少なくとも１つの吸収体カラム１８を設けることが可能である。
【００７３】
第１の吸収体アセンブリ２２または第２の吸収体アセンブリ２４のいずれかのみの吸収体要素２０をそれぞれ含む少なくとも２つの吸収体カラム１８を設けることも可能である。
【００７４】
一実施形態では、第１の吸収体アセンブリ２２の吸収体要素２０は、専ら第１のハフニウム酸サマリウム、第１のハフニウム酸ユーロピウム、第２のハフニウム酸サマリウムおよび／または第２のハフニウム酸ユーロピウムの材料の群の中から作られ、一方、第２の吸収体アセンブリ２４の吸収体要素２０は、専ら炭化ハフニウムで作られている。
【００７５】
一実施形態では、吸収体クラスタ２は、材料の群の中から、専ら第１のハフニウム酸サマリウム、第１のハフニウム酸ユーロピウム、第２のハフニウム酸サマリウム、および／または第２のハフニウム酸ユーロピウムで作られる第１の吸収体アセンブリ２２の吸収体要素２０のみを含む吸収体カラム１８と、材料の群の中から、専ら炭化ハフニウムで作られる第２の吸収体アセンブリ２４の吸収体要素２０のみを含むもう一つの吸収体カラム１８と、を含む。
【００７６】
二つの別個のカラムにおける、第１の吸収体アセンブリ２２の吸収体要素２０および第２の吸収体アセンブリ２４の吸収体要素２０の配置は製造を容易にする。
【００７７】
これらの２つの吸収体カラム１８は、好ましくは、ＳＩＣを含む２つの同一の吸収体カラムの中性子吸収と実質的に等しい中性子吸収を得るために、吸収体クラスタ２の２つの隣接する吸収棒６の吸収体カラムである。
【００７８】
一般に、第１の吸収体アセンブリ２２の吸収体要素２０および第２の吸収体アセンブリ２４の吸収体要素２０は、別個で隣接している二つ一組の吸収棒６に配置されている。第１の吸収体アセンブリ２２の吸収体要素２０を含む各吸収棒６は、第２の吸収体アセンブリ２４の吸収体要素２０を含む吸収棒６に隣接している。代替的にまたは任意に、少なくとも１つの吸収体カラム１８は、一方では、材料の群から、専ら第１のハフニウム酸サマリウム、第１のハフニウム酸ユーロピウム、第２のハフニウム酸サマリウムおよび／または第２のハフニウム酸サマリウムハフニウムで作られる第１の吸収体アセンブリ２２の吸収体要素２０と、他方では、材料の群から、専ら炭化ハフニウムで作られた吸収体アセンブリ２４の吸収体要素２０とを含む。
【００７９】
一実施形態では、そのような吸収体カラム１８において、第１の吸収体アセンブリ２２の吸収要素２０および第２の吸収体アセンブリ２４の吸収体要素２０は、吸収体カラム１８に沿って分布されている。
【００８０】
この場合、好ましくは、第１の吸収体アセンブリ２２の吸収体要素２０および第２の吸収体アセンブリ２４の吸収体要素２０は、吸収体カラム１８において繰り返しパターンで分布されている。
【００８１】
第１の吸収体アセンブリ２２の吸収体要素２０および第２の吸収体アセンブリ２４の吸収体要素２０の異なる繰り返しパターンが考えられる。好ましくは、繰り返しパターンは、吸収体カラム１８の全長にわたって所望の平均線形中性子吸収を得るために選択される。
【００８２】
第２のハフニウム酸サマリウムは、ＳＩＣよりも吸収性ではあるが密度が低く、同時に炭化ハフニウムはＳＩＣよりも吸収性は低いが高密度であるので、この実施形態は、従って、ＳＩＣの中性子吸収および質量と実質的に等しい中性子吸収および質量を有する既存の原子炉において、適切な割合で、第２のハフニウム酸サマリウム（第１の吸収体アセンブリ２２の吸収体要素）および炭化ハフニウム（第２の吸収体アセンブリ２４の吸収体要素）を混合することによって、ＳＩＣを置き換えるために使用され得る。
【００８３】
新規な原子炉の場合、各吸収体材料の割合の調整は、原子炉の設計者によって定められる必要性に適合した質量および吸収を有する吸収体カラム１８を得ることを可能にしている。
【００８４】
一実施形態では、図２に示すように、例えば専ら第１のハフニウム酸サマリウム、第１のハフニウム酸ユーロピウム、第２のハフニウム酸サマリウムおよび／または第２のハフニウム酸ユーロピウムで作られる吸収体要素２０によって形成される第１の吸収体アセンブリ２２、および例えば専ら炭化ハフニウムで作られる吸収体要素２０によって形成される第２の吸収体アセンブリ２４に加えて、吸収体カラム１８は、例えば専ら炭化ホウ素で作られる吸収体要素２０によって形成される第３の吸収体アセンブリ２６を含む。
【００８５】
そのような吸収体クラスタ２は、例えば、既存の原子炉において、その吸収体カラムがＳＩＣおよび炭化ホウ素を含有する吸収体クラスタを置き換えることを可能にしており、ここで、ＳＩＣは、第１のハフニウム酸サマリウム、第１のハフニウム酸ユーロピウム、第２のハフニウム酸サマリウムおよび／または第２のハフニウム酸ユーロピウムで作られた吸収体要素、および炭化ハフニウムで作られた吸収体要素の組み合わせによって置き換えられ、炭化ホウ素は保存される。
【００８６】
第１のハフニウム酸サマリウム、第１のハフニウム酸ユーロピウム、第２のハフニウム酸サマリウムおよび／または第２のハフニウム酸ユーロピウムで作られた吸収体要素２０（第１の吸収体アセンブリ２２の吸収体要素２０）および／または炭化ハフニウムで作られた吸収体要素２０（第２の吸収体アセンブリ２４の吸収体要素２０）および炭化ホウ素で作られた吸収体要素２０（第３の吸収体アセンブリ２６の吸収体要素２０）を含む吸収体カラム１８において、第１の吸収体アセンブリ２２の吸収体要素２０および／または第２の吸収体アセンブリ２４の吸収体要素２０は、好ましくは、吸収体カラム１８の下部に配置され、一方、第３の吸収体アセンブリ２６の吸収体要素２０は、吸収体カラム１８の上部に配置される。
【００８７】
一実施形態では、吸収体クラスタ２は、底部に第１の吸収体アセンブリ２２の吸収体要素２０と、頂部に第３の吸収体アセンブリ２４の吸収体要素２０を含む吸収体カラム１８と、下部に第２の吸収体アセンブリ２４の吸収体要素２０と、上部に第３の吸収体要素２６の吸収体要素２０を含む別の吸収体カラム１８を含む。
【００８８】
これらの２つの吸収体カラム１８は、好ましくは、吸収体クラスタ２の２つの隣接する吸収棒６の吸収体カラムである。
【００８９】
六ホウ化サマリウムは、少なくとも同等の吸収性に対するより高いクラスタ質量から恩恵を受けるために、第３の吸収体アセンブリ２６内の炭化ホウ素を置換するために有利に使用され得る。
【００９０】
このようにして、上に示した様々な実施形態において、炭化ホウ素の全部または一部は、六ホウ化サマリウムで置き換えられてもよい。
【００９１】
代替的に、第１のハフニウム酸ユーロピウム、第２のハフニウム酸ユーロピウム、または目的とする質量および吸収性を達成するのに適切な組成である第１のハフニウム酸ユーロピウムと第２のハフニウム酸ユーロピウムとの組み合わせは、第３の吸収体アセンブリ２６の吸収体要素２０において炭化ホウ素の全部または一部を置き換えるために使用される。
【００９２】
特に、一実施形態では、吸収体クラスタ２の吸収体カラム１８は、第１のハフニウム酸サマリウム、第１のハフニウム酸ユーロピウム、第２のハフニウム酸サマリウムおよび／または第２のハフニウム酸ユーロピウムで作られた第１の吸収体アセンブリ２２の吸収体要素２０と、炭化ハフニウムで作られた第２の吸収体アセンブリ２４の吸収体要素２０とを含み、第１の吸収体アセンブリ２２および第２の吸収体アセンブリ２４の吸収体要素２０は、吸収体カラム１８の下部に配置され、第３の吸収体アセンブリ２６は、吸収体カラム１８の上部に配置され、および炭化ホウ素、六ホウ化サマリウムまたは第１のハフニウム酸ユーロピウムおよび第２のハフニウム酸ユーロピウムから選択される材料または材料の組み合わせで作られる吸収体要素２０からなる。
【００９３】
第１のハフニウム酸サマリウム、第２のハフニウム酸サマリウム、第１のハフニウム酸ユーロピウムおよび第２のハフニウム酸ユーロピウムは、異なる吸収容量および異なる密度を有している。このようにして、それらの組み合わせは、全体として吸収体クラスタ２の中性子吸収と質量との間で満足のいく妥協を得ることを可能にしており、後者は、原子炉の緊急停止の場合における安全規則によって課される時間内に制御クラスタの降下を確実にするための制御クラスタの場合において十分となる。
【００９４】
一実施形態では、吸収体クラスタ２は、その吸収体要素２０が専ら炭化ハフニウムで作られる第１の吸収体アセンブリ２２と、その吸収体要素２０が第１のハフニウム酸サマリウム、第２のハフニウム酸サマリウム、第１のハフニウム酸ユーロピウムおよび／または第２のハフニウム酸ユーロピウムで作られる第２の吸収体アセンブリ２４とを含む。第１の吸収体アセンブリ２２の吸収体要素２０および第２の吸収体アセンブリ２４の吸収体要素２０は、吸収棒６内で混合されるか、または吸収体クラスタ２の別個の吸収棒６に分配される。任意に、吸収体クラスタ２は、その吸収体要素２０が六ホウ化サマリウムまたは第１のハフニウム酸ユーロピウムおよび／または第２のハフニウム酸ユーロピウムで作られる第３の吸収体アセンブリ２６をさらに含み、第３の吸収体アセンブリ２６の吸収体要素２０は、吸収体クラスタ２の各吸収棒６の上部に配置される。
【００９５】
吸収体クラスタ２の様々な吸収棒６の中性子吸収および／または質量を調整するために、吸収体要素２０の断面の形状を変更することにより、および／または吸収体要素を構成する吸収性材料の理論密度に対する密度を調整するために吸収性材料の多孔率を変更することにより、吸収体要素２０の断面構造を適合させることが可能である。
【００９６】
材料の群の中から同じ材料または材料の同じ組み合わせで作られているが、その断面構造は異なる幾何学的形状および／または異なる多孔率（それ故、密度）を有する吸収体要素２０からなる吸収体アセンブリ２２、２４、２６を準備することも可能であり、吸収体アセンブリの吸収体要素２０は、材料の群の中から同じ材料または材料の同じ組み合わせで作られているにも関わらず、別の吸収体アセンブリの吸収体要素２０のものとは異なる中性子吸収容量および／または質量を有している。
【００９７】
１つの吸収体要素２０において、中性子はまず吸収体要素の周辺区域によって吸収され、次いで中心区域に達するまで中間区域を漸進的に通る。
【００９８】
一実施形態では、図３に示すように、第１の吸収体アセンブリ２２の吸収体要素２０は中実の円柱形であり、第２の吸収体アセンブリ２４の吸収体要素２０は、図４に示すように管状の円筒形である。実施形態の変形では、第１の吸収体アセンブリ２２の吸収体要素２０および第２の吸収体アセンブリ２４の吸収体要素２０は、同じ材料または材料の組み合わせから作られる。
【００９９】
択一的または任意的に、第１の吸収体アセンブリ２２の吸収体要素２０は、図３および図４に示すように、第２の吸収体アセンブリ２４の吸収体要素２０の外径Ｄ２より厳密に大きい外径Ｄ１を有している。
【０１００】
一実施形態では、少なくとも１つの吸収体アセンブリは、材料の群からの少なくとも２つの材料を含む吸収体要素２０を含む。
【０１０１】
一実施形態では、少なくとも１つの吸収体アセンブリは、第１のハフニウム酸ユーロピウムおよび第２のハフニウム酸ユーロピウムの組み合わせ、または第１のハフニウム酸サマリウムおよび第２のハフニウム酸サマリウムの組み合わせを含む吸収体要素２０を含むか。
【０１０２】
一実施形態では、少なくとも１つの吸収体アセンブリは、第１のハフニウム酸ユーロピウム、第２のハフニウム酸ユーロピウム、第１のハフニウム酸サマリウムおよび第２のハフニウム酸サマリウムから選択される少なくとも２つのハフニウム酸塩を組み合わせて含む吸収体要素２０を含む。
【０１０３】
そのような吸収体要素２０を得るために、様々な実施形態を実施することができる。
【０１０４】
一実施形態では、吸収体要素２０は均質であり、異なるハフニウム酸塩の粉末の所望の割合を有する混合物の中実の、または管状のペレットとして焼結することによって得られる。
【０１０５】
一の実施形態では、図５に示すように、吸収体要素２０は、例えば、少なくとも二つの重畳層は、第１のハフニウム酸ユーロピウム、第２のハフニウム酸ユーロピウムおよび第１のハフニウム酸サマリウムおよび第２のハフニウム酸サマリウムの中から選択される異なるハフニウム酸塩で構成される。
【０１０６】
図５に示した例では、吸収体要素２０は、円柱状コア２８上に配置された第１のハフニウム酸ユーロピウムＥ１で作られた層、第２のハフニウム酸ユーロピウムＥ２で作られた層、および第１のハフニウム酸サマリウムＳ１で作られた層、および第２のハフニウム酸サマリウムＳ２で作られた層を含む。層はここでは、同心であり、円筒形ペレットの形態にある吸収体要素２０の軸Ａを中心とする。
【０１０７】
例えば層Ｅ１、Ｅ２、Ｓ１および／またはＳ２は、例えば、気相堆積または付加製造によって、円筒形コア２８上に連続的に堆積される。コア２２は、例えば、吸収性材料（ＨｆＯ２、ＨｆＣ、・・・）または非吸収性材料（ＺｒＯ２、Ｃ、・・・）で作られる。
【０１０８】
代替的に、吸収体要素２０は、第１のハフニウム酸ユーロピウム、第２のハフニウム酸ユーロピウム、第１のハフニウム酸サマリウムおよび第２のハフニウム酸サマリウムの中から選択された異なるハフニウム酸塩からなる少なくとも二つの重畳層からなる管状の円筒形ペレットの形態で提供され、中央のコアはない。そのような吸収体要素２０の層は、例えば付加製造により、任意でその後除去される可溶性コアまたは犠牲コア上に形成される。
【０１０９】
連続する層の、断面形状（内径、外径、層数、各層の厚さ）、多孔率（密度）および組成（材料または材料の組み合わせ）は、その寿命を通してクラスタに要求される質量および中性子吸収を得るように適応される。
【０１１０】
吸収棒６の管状のシース１６は、好ましくはステンレス鋼シース、例えばＡＩＳＩ３０４またはＡＩＳＩ３１６Ｌのシース、またはハフニウムベースのシースである。
【０１１１】
図１で示された吸収体クラスタ２は、原子炉炉心の反応度を調節することができるようにその吸収棒６を多かれ少なかれ核燃料アセンブリ１０内へと運ぶように通常の原子炉運転の間に垂直に移動可能である可動吸収体クラスタ、若しくは制御または調整クラスタである。より低い吸収性を必要とする炉心内の位置については、クラスタ２の吸収棒のいくつかは鋼の棒で置き換えることができる。
【０１１２】
あるいは、吸収体クラスタ２は、固定吸収体クラスタであり、その吸収棒６は、原子炉の通常運転の間に核燃料アセンブリ１０内で永久的に降下されたままであり、核燃料アセンブリ１０は、例えば、原子炉炉心の周囲に配置される。
【０１１３】
そのような固定吸収体クラスタ２が図６に示されている。支持プレートの形態の支持体４によって支えられた吸収棒６を含む。支持バー４２、および支持体４と支持バー４２との間に介在された２つの同軸巻きばね４４、４６を含むプッシャーアセンブリ４０も含む。ばね４４、４６は、支持バー４２を支えることによって支持体４を下方に押すように設計されており、後者は原子炉の上部炉心プレートを支えている。
【０１１４】
吸収棒６の数、吸収体カラム１８の長さ、および吸収体材料（材料の群の吸収体または吸収体材料の組み合わせ）の性質は、所望の位置で目標の中性子吸収を得るように適合されている。固定吸収体クラスタの他のロッドは、例えば、プラグロッド４８と呼ばれる短い鋼のロッドである。図６に示した吸収体クラスタ２は、吸収棒６およびプラグロッド４８を備える。
【０１１５】
本発明のおかげで、ＳＩＣおよび／または炭化ホウ素を用いた吸収棒の中性子吸収容量と少なくとも等しい十分な中性子吸収能力を有する吸収棒６を得ること、同時に、いくつかの条件の下で可動クラスタの降下を確実にするために相当な質量を有する可動吸収体クラスタ２を得ることが可能である。
【０１１６】
加えて、材料の群の吸収性材料は、特に原子炉内または工場製造内での事故およびアクシデントの場合に、より興味深い性能を得ることを可能にしている。
【０１１７】
実際、これらの材料は、六ホウ化サマリウム（ＳｍＢ６）とともに、ガス状の照射生成物を生成せず、高温よりも下でステンレス鋼のシースと反応せず、吸収棒の漏れの場合には水との発熱反応を有さない。
【符号の説明】
【０１１８】
２  吸収体クラスタ
４  支持体
６  吸収棒
８  案内管
１０  核燃料集合体
１２  ポメル
１４  アーム
１６  管状のシース
１８  吸収体カラム
２０  吸収体要素
２２  第１の吸収体アセンブリ
２４  第２の吸収体アセンブリ
２６  第３の吸収体アセンブリ
２８  円筒状コア
４２  支持バー
４４  同軸巻きばね
４６  同軸巻きばね
４８  プラグロッド
【図１】
2019502917.tif 000003
【図２】
2019502917.tif 000004
【図３】
2019502917.tif 000005
【図４】
2019502917.tif 000006
【図５】
2019502917.tif 000007
【図６】
2019502917.tif 000008
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
加圧水型原子炉用の吸収体クラスタ（２）であって、吸収棒（６）のクラスタを含み、各吸収棒（６）は、管状のシース（１６）と、前記管状のシース（１６）内に受け入れられる中性子吸収体要素（２０）のスタックによって形成される吸収体カラム（１８）とを含み、各吸収体要素（２０）は、長手方向軸Ａに沿って延在しており、且つ前記吸収体要素（２０）の断面形状、組成および多孔率によって決定される断面構造を有しており、前記吸収体カラム（１８）は、少なくとも二つの吸収体アセンブリ（２２、２４、２６）を含み、各吸収体アセンブリ（２２、２４、２６）は、同じ断面構造を有する複数の吸収体要素（２０）からなり、
前記クラスタは、少なくとも第１の吸収体アセンブリ（２２）および第２の吸収体アセンブリ（２４）を含み、同時に、前記第１の吸収体アセンブリ（２２）および前記第２の吸収体アセンブリ（２４）のそれぞれの前記吸収体要素（２０）は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される同じ材料または材料の同じ組み合わせから形成され、
前記第１の吸収体アセンブリ（２２）の前記吸収体要素（２０）は、前記第２の吸収体アセンブリ（２４）の前記吸収体要素（２０）の断面構造とは異なる断面構造を有している、クラスタ。
【請求項２】
前記第１のハフニウム酸サマリウムは、８％から２０％の酸化サマリウムのモル含有量を有しており、一方、前記第２のハフニウム酸サマリウムは、５０％から６０％の酸化サマリウムのモル含有量を有している、請求項１に記載のクラスタ。
【請求項３】
前記第１のハフニウム酸ユーロピウムは、４３％から５４％の酸化ユーロピウムのモル含有量を有しており、一方、前記第２のハフニウム酸ユーロピウムは、１９％から２６％の酸化ユーロピウムのモル含有量を有している、請求項１または２に記載のクラスタ。
【請求項４】
少なくとも１つの吸収体アセンブリ（２２、２４、２６）の前記吸収体要素（２０）は、前記第１のハフニウム酸ユーロピウムおよび／または第２のハフニウム酸ユーロピウムから作られる、請求項１から３のいずれか一項に記載のクラスタ。
【請求項５】
前記第１の吸収体アセンブリ（２２）の前記吸収体要素（２０）は、専ら第１のハフニウム酸サマリウム、第２のハフニウム酸サマリウム、第１のハフニウム酸ユーロピウムおよび／または第２のハフニウム酸ユーロピウムで作られ、一方、前記第２の吸収体アセンブリ（２４）の前記吸収体要素（２０）は、専ら炭化ハフニウムで作られる、請求項１から４のいずれか一項に記載のクラスタ。
【請求項６】
前記第１の吸収体アセンブリ（２２）の前記吸収体要素（２０）および前記第２の吸収体アセンブリ（２４）の前記吸収体要素（２０）は、別個の吸収棒に配置されている、請求項５に記載のクラスタ。
【請求項７】
前記第１の吸収体アセンブリ（２２）の吸収体要素（２０）を受け入れる吸収棒（６）を、前記第２の吸収体アセンブリ（２４）の前記吸収体要素（２０）を受け入れる吸収棒（６）と同じ量で含む、請求項６に記載のクラスタ。
【請求項８】
前記第１の吸収体アセンブリ（２２）の吸収体要素（２０）および前記第２の吸収体アセンブリ（２４）の吸収体要素（２０）は、二つ一組で隣接する別個の吸収棒に配置されている、請求項５から７のいずれか一項に記載のクラスタ。
【請求項９】
専ら前記第１の吸収体アセンブリ（２２）および前記第２の吸収体アセンブリ（２４）を含む、請求項５から８のいずれか一項に記載のクラスタ。
【請求項１０】
専ら炭化ホウ素、六ホウ化サマリウム、または第１のハフニウム酸ユーロピウムおよび／または第２のハフニウム酸ユーロピウムで作られる吸収体要素（２０）を含む第３の吸収体アセンブリ（２６）を含む、請求項５から９のいずれか一項に記載のクラスタ。
【請求項１１】
前記第３の吸収体アセンブリ（２６）の前記吸収体要素（２０）は、前記第１の吸収体アセンブリ（２２）および前記第２の吸収体アセンブリ（２４）の前記吸収体要素（２０）を受け入れる前記吸収棒に配置されている、請求項１０に記載のクラスタ。
【請求項１２】
前記第３の吸収体アセンブリ（２６）の前記吸収体要素（２０）は、前記第１の吸収体アセンブリ（２２）および前記第２の吸収体アセンブリ（２４）の前記吸収体要素（２０）を受け入れる前記吸収棒の上部に配置されている、請求項１０に記載のクラスタ。
【請求項１３】
前記第１の吸収体アセンブリ（２２）および前記第２の吸収体アセンブリ（２４）の少なくとも１つの前記吸収体要素（２０）は、材料の群の中から複数の異なる材料を含み、および／または前記第１の吸収体アセンブリ（２２）および前記第２の吸収体アセンブリ（２４）の少なくとも１つの前記吸収体要素（２０）は、材料の群の単一の材料を含む、請求項１から１２のいずれか一項に記載のクラスタ。
【請求項１４】
同一の吸収体アセンブリ（２２、２４、２６）の吸収体要素（２０）を専ら含む少なくとも一つの吸収体カラム（１８）および／または少なくとも二つの別個の吸収体アセンブリ（２２、２４、２６）の吸収体要素（２０）を含む少なくとも一つのカラム吸収体要素（１８）を含む、請求項１から１３のいずれか一項に記載のクラスタ。
【請求項１５】
前記第１の吸収体アセンブリ（２２）および前記第２の吸収体アセンブリ（２４）の前記吸収体要素は、材料の群の同じ材料または材料の同じ組み合わせから作られており、それらの断面の形状および／または多孔率は異なっている、請求項１から１４のいずれか一項に記載のクラスタ。
【請求項１６】
少なくとも１つの吸収体アセンブリ（２２、２４、２６）の前記吸収体要素（２０）は、専ら前記第１のハフニウム酸ユーロピウムおよび／または第２のハフニウム酸ユーロピウムを含む、請求項１ないし１５のいずれか一項に記載のクラスタ。
【請求項１７】
少なくとも１つの吸収体アセンブリ（２６）は、各々が材料の群の中からの一つの材料または材料の組み合わせで作られた複数の層を含む多層断面構造を有している吸収体要素（２０）を有しており、各吸収体要素（２０）は、別個の組成および／または別個の多孔率の少なくとも２つの層を含む、請求項１から１６のいずれか一項に記載のクラスタ。
【請求項１８】
前記吸収体カラム（１８）に沿って繰り返しパターンで分布されている、前記第１の吸収体アセンブリ（２２）の吸収体要素（２０）および前記第２の吸収体アセンブリ（２４）の吸収体要素（２０）を含む少なくとも１つの吸収体カラム（１８）を含む、請求項１から１７のいずれか一項に記載のクラスタ。
【請求項１９】
前記第１の吸収体アセンブリおよび前記第２の吸収体アセンブリ（２２、２４）の前記吸収体要素（２０）に含まれる前記第１のハフニウム酸ユーロピウム、前記第２のハフニウム酸ユーロピウム、前記第１のハフニウム酸サマリウム、前記第２のハフニウム酸サマリウム、前記炭化ハフニウムおよび／または前記六ホウ化サマリウムが立方晶相にある、請求項１から１８のいずれか一項に記載のクラスタ。
【請求項２０】
加圧水型原子炉用の吸収棒（６）であって、管状のシース（１６）と、前記シース内に受け入れられる中性子吸収体要素（２０）のスタックによって形成される吸収体カラム（１８）とを含み、前記吸収体カラム（１８）は、少なくとも二つの吸収体要素（２０）を含み、各吸収体要素（２０）は、第１のハフニウム酸ユーロピウム、第２のハフニウム酸ユーロピウム、第１のハフニウム酸サマリウム、第２のハフニウム酸サマリウム、炭化ハフニウムおよび六ホウ化サマリウムからなる中性子吸収材料の群から選択される材料または材料の組み合わせで作られており、前記吸収体要素（２０）は、それらの断面構造が異なる。
【国際調査報告】
2019502917.tif 000009
2019502917.tif 000010
2019502917.tif 000011
2019502917.tif 000012